【手続補正書】
【提出日】平成22年6月29日(2010.6.29)
【手続補正１】
【補正対象書類名】特許請求の範囲
【補正対象項目名】全文
【補正方法】変更
【補正の内容】
【特許請求の範囲】
【請求項１】
細繊維ろ過層、および前記細繊維ろ過層を波形構造に保持し、前記ろ過層の隣り合う波の山および谷の間隔を維持する粗支持層を含むフィルタ材であって、前記粗支持層が、谷における繊維の密度よりも、山における繊維の密度が大きい、フィルタ材。
【請求項２】
前記細繊維ろ過層が、平面構造の前記細繊維ろ過層の表面積よりも少なくとも約５０％大きい表面積を有する、請求項１に記載のフィルタ材。
【請求項３】
前記粗支持層が下流の粗支持層を含み、前記フィルタ材が上流の粗支持層を更に含み、前記細繊維ろ過層が、上流の粗支持層と下流の粗支持層との間に設けられている、請求項１に記載のフィルタ材。
【請求項４】
前記下流の粗支持層と前記上流の粗支持層との間に設けられた、少なくとも一つの追加のろ過層を更に含む、請求項３に記載のフィルタ材。
【請求項５】
前記少なくとも一つの追加のろ過層が、細繊維ろ過層を形成する繊維の平均繊維径よりも大きい平均径を有する繊維から形成される、請求項４に記載のフィルタ材。
【請求項６】
前記上流の粗支持層、前記細繊維ろ過層、および前記下流の粗支持層の全てが波形構造を有する、請求項３に記載のフィルタ材。
【請求項７】
前記上流の粗支持層が、前記細繊維ろ過層を形成する繊維の平均径よりも大きく、かつ前記下流の粗支持層を形成する繊維の平均径と等しい又はそれより小さい平均径を有する繊維から形成される、請求項３に記載のフィルタ材。
【請求項８】
前記上流および下流の粗支持層が短繊維層を含み、前記細繊維ろ過層がメルトブロー層およびガラス繊維層の少なくとも一つを含む、請求項３に記載のフィルタ材。
【請求項９】
前記上流の粗支持層の上流に設けられた平面層および前記下流の粗支持層の下流に設けられた平面層の少なくとも一つを更に含む、請求項６に記載のフィルタ材。
【請求項１０】
前記平面層が、前記上流の粗支持層および前記下流の粗支持層を形成する繊維の平均径より小さく、かつ前記細繊維ろ過層を形成する繊維の平均径よりも大きい平均径を有する繊維から形成される、請求項９に記載のフィルタ材。
【請求項１１】
前記下流の粗支持層の下流に設けられた平面層を更に含み、前記平面層が、前記上流の粗支持層、前記下流の粗支持層、および前記細繊維ろ過層を形成する繊維の平均径よりも大きい平均径を有する繊維から形成される、請求項６に記載のフィルタ材。
【請求項１２】
前記細繊維ろ過層がメルトブロー層を含む、請求項１に記載のフィルタ材。
【請求項１３】
前記細繊維ろ過層がガラス繊維層を含む、請求項１に記載のフィルタ材。
【請求項１４】
前記粗支持層が、少なくとも１種類のバインダー繊維および少なくとも１種類の非バインダー繊維から形成される、請求項１に記載のフィルタ材。
【請求項１５】
前記フィルタ材が１インチ当たり２〜６個の波を有する、請求項１に記載のフィルタ材。
【請求項１６】
前記フィルタ材が、約９より大きい放電ＤＯＰアルファ値を有する、請求項１に記載のフィルタ材。
【請求項１７】
前記フィルタ材が、約１１よりも大きい放電ＤＯＰアルファ値を有する、請求項１に記載のフィルタ材。
【請求項１８】
前記フィルタ材において、１．５インチＨ２Ｏの圧力損失まで充填されたＡＳＨＲＡＥ塵埃を用いた２５ＦＰＭの前面速度における塵埃保持容量が、少なくとも約８ｇ／ｆｔ２である、請求項１に記載のフィルタ材。
【請求項１９】
前記フィルタ材が、２５ＦＰＭの前面速度において、０．２６μの粒子をおよそ６０ｍｇ／１００ｃｍ２充填した後に、約５０ｍｍＨ２Ｏより小さいＮａＣｌ充填量を有する、請求項１に記載のフィルタ材。
【請求項２０】
前記フィルタ材が、約１０ＣＦＭ〜３００ＣＦＭの範囲の空気透過性を有する、請求項１に記載のフィルタ材。
【請求項２１】
前記フィルタ材が約７０ｇｓｍ〜１１００ｇｓｍの範囲の坪量を有する、請求項１に記載のフィルタ材。
【請求項２２】
前記フィルタ材が約１．５ｍｍ〜２５ｍｍの範囲の厚さを有する、請求項１に記載のフィルタ材。
【請求項２３】
複数の波を形成する波形構造を有する第１繊維層であって、各々の波がランダムな波の形状および高さを有し、各々の波が山および谷を有し、隣り合う山が互いに離れた間隔で配置され、隣り合う谷が互いに離れた間隔で配置される、第１繊維層と、
前記第１繊維層と組み合わされた、前記第１層を形成する繊維よりも粗い繊維から形成された第２繊維層と
を含む、フィルタ材。
【請求項２４】
細繊維層と、バインダー繊維を少なくとも部分的に含む少なくとも一つの粗支持層とから形成される曲線状ウェブであって、前記少なくとも一つの粗支持層が、前記細繊維層の隣り合う山の間の間隔を維持し、かつ前記細繊維層の隣り合う谷の間の間隔を維持する曲線状ウェブと、
前記曲線状ウェブと組み合わされた平面状ウェブと
を含む複層フィルタ材。
【請求項２５】
約２インチまたはそれより小さい高さを有する複数の不均一な波をフィルタ材が含むような波形構造を有し、かつ少なくとも二つの繊維層を有するフィルタ材であって、前記繊維層の少なくとも一つが細繊維ろ過層であり、前記繊維層の少なくとも一つが粗繊維支持層であるフィルタ材と、
前記フィルタ材の外周の周りに設けられたハウジングと
を含むフィルタ要素。
【請求項２６】
複数の山および谷を有する波形フィルタ材を形成するために一緒に組み合わされたろ過層および支持層を含み、前記波形フィルタ材に複数のプリーツが形成された、プリーツ状フィルタ要素。
【請求項２７】
ハウジングと、
前記ハウジングと組み合わされた複数のフィルタであって、各々のフィルタが、当該フィルタ内にポケットを有し、そこを通って空気流を受けるように構成されており、各々のフィルタが、第２繊維層によって波形構造に保持されて山および谷が形成される第１繊維層を有するフィルタ材から形成される複数のフィルタと
を含むバグフィルタ。
【請求項２８】
細繊維ろ過層と、前記細繊維ろ過層を波形構造に保持して当該ろ過層の隣り合う波の山および谷の間隔を維持する粗支持層とを含むフィルタ材であって、前記粗支持層は、谷における繊維の質量よりも山における繊維の質量が小さい、フィルタ材。
【請求項２９】
細繊維ろ過層と、前記細繊維ろ過層を波形構造に保持して当該ろ過層の隣り合う波の山および谷の間隔を維持する粗支持層とを含むフィルタ材であって、前記粗支持層は、谷における密度と山における密度とが異なる、フィルタ材。
【請求項３０】
細繊維ろ過層と、前記細繊維ろ過層を波形構造に保持して当該ろ過層の隣り合う波の山および谷の間隔を維持する粗支持層とを含むフィルタ材であって、前記粗支持層は、谷における繊維の質量と山における繊維の質量とが異なる、フィルタ材。
【手続補正２】
【補正対象書類名】明細書
【補正対象項目名】００１１
【補正方法】変更
【補正の内容】
【００１１】
更に別の態様において、複数の波を形成する波形構造を有する第１繊維層を有するフィルタ材を提供し、各々の波は任意の波型および高さを有し、各々の波は山および谷を有し、隣り合う山は互いに離れた間隔で配置され、隣り合う谷は互いに離れた間隔で配置される。フィルタ材は、第１繊維層と組み合わされた、第１層を形成する繊維より粗い繊維から形成される第２繊維層を含むこともできる。
【手続補正３】
【補正対象書類名】明細書
【補正対象項目名】００１７
【補正方法】変更
【補正の内容】
【００１７】
別の要旨において、ハウジングおよび前記ハウジングと組み合わされた複数のフィルタを有するバグフィルタを提供する。各々のフィルタは、そのフィルタに形成されたポケットを有してよく、そのポケットを通じて空気の流れを受けるように構成することが可能であり、各々のフィルタは、山および谷を形成するために第２繊維層によって波形構造に保持された、メルトブロー層またはガラス層等の第１繊維層を有するフィルタ材から形成してよい。ハウジングは、例えば枠であってよく、各々のフィルタの開放端を、前記枠と組み合わせて（または接合して）よい。フィルタは、互いに平行に設置してよい。フィルタは、前記フィルタ内に設けられ、フィルタの向かい合う側壁を互いに所定の間隔で保持するように適合された、少なくとも一つのスペーサーをオプションとして含んでもよい。一の例示的態様において、フィルタ材は、約２インチまたはそれより薄い、より好ましくは約０．５インチまたはそれより薄い厚さ、および／または約７〜１６、より好ましくは約１０〜１６の範囲のＭＥＲＶ評価を有する。フィルタ材は、第１繊維層の、第２繊維層とは反対の側に設けられた第３繊維層を含んでもよい。
【手続補正４】
【補正対象書類名】明細書
【補正対象項目名】００９０
【補正方法】変更
【補正の内容】
【００９０】
最上部および底部の不織層を、細繊維メルトブロー層の対向する側に配置して平面状フィルタ材を形成させた。得られたフィルタ材の特性を試験し、表２において試料Ｆの下に列挙した。
【手続補正５】
【補正対象書類名】明細書
【補正対象項目名】０１１１
【補正方法】変更
【補正の内容】
【０１１１】
当業者は、上述の態様に基づいて本発明の更なる特徴および利点を理解するであろう。従って、本発明は、添付の特許請求の範囲によって示したものを除き、特に示し、記載したものによって限定されるものではない。本明細書において参照した全ての刊行物および参考文献は、それらの全体を参照することによって、本明細書に明確に組み込まれる
本願発明は以下の態様を含む。
（態様１）
細繊維ろ過層、および前記細繊維ろ過層を波形構造に保持し、前記ろ過層の隣り合う波の山および谷の間隔を維持する粗支持層を含むフィルタ材であって、前記粗支持層が、谷における繊維の密度よりも、山における繊維の密度が大きい、フィルタ材。
（態様２）
前記細繊維ろ過層が、平面構造の前記細繊維ろ過層の表面積よりも少なくとも約５０％大きい表面積を有する、態様１に記載のフィルタ材。
（態様３）
前記粗支持層が下流の粗支持層を含み、前記フィルタ材が上流の粗支持層を更に含み、前記細繊維ろ過層が、上流の粗支持層と下流の粗支持層との間に設けられている、態様１に記載のフィルタ材。
（態様４）
前記下流の粗支持層と前記上流の粗支持層との間に設けられた、少なくとも一つの追加のろ過層を更に含む、態様３に記載のフィルタ材。
（態様５）
前記少なくとも一つの追加のろ過層が、細繊維ろ過層を形成する繊維の平均繊維径よりも大きい平均径を有する繊維から形成される、態様４に記載のフィルタ材。
（態様６）
前記上流の粗支持層、前記細繊維ろ過層、および前記下流の粗支持層の全てが波形構造を有する、態様３に記載のフィルタ材。
（態様７）
前記上流の粗支持層が、前記細繊維ろ過層を形成する繊維の平均径よりも大きく、かつ前記下流の粗支持層を形成する繊維の平均径と等しい又はそれより小さい平均径を有する繊維から形成される、態様３に記載のフィルタ材。
（態様８）
前記上流および下流の粗支持層が短繊維層を含み、前記細繊維ろ過層がメルトブロー層およびガラス繊維層の少なくとも一つを含む、態様３に記載のフィルタ材。
（態様９）
前記上流の粗支持層の上流に設けられた平面層および前記下流の粗支持層の下流に設けられた平面層の少なくとも一つを更に含む、態様６に記載のフィルタ材。
（態様１０）
前記平面層が、前記上流の粗支持層および前記下流の粗支持層を形成する繊維の平均径より小さく、かつ前記細繊維ろ過層を形成する繊維の平均径よりも大きい平均径を有する繊維から形成される、態様９に記載のフィルタ材。
（態様１１）
前記下流の粗支持層の下流に設けられた平面層を更に含み、前記平面層が、前記上流の粗支持層、前記下流の粗支持層、および前記細繊維ろ過層を形成する繊維の平均径よりも大きい平均径を有する繊維から形成される、態様６に記載のフィルタ材。
（態様１２）
前記細繊維ろ過層がメルトブロー層を含む、態様１に記載のフィルタ材。
（態様１３）
前記細繊維ろ過層がガラス繊維層を含む、態様１に記載のフィルタ材。
（態様１４）
前記粗支持層が、少なくとも１種類のバインダー繊維および少なくとも１種類の非バインダー繊維から形成される、態様１に記載のフィルタ材。
（態様１５）
前記フィルタ材が１インチ当たり２〜６個の波を有する、態様１に記載のフィルタ材。
（態様１６）
前記フィルタ材が、約９より大きい放電ＤＯＰアルファ値を有する、態様１に記載のフィルタ材。
（態様１７）
前記フィルタ材が、約１１よりも大きい放電ＤＯＰアルファ値を有する、態様１に記載のフィルタ材。
（態様１８）
前記フィルタ材において、１．５インチＨ２Ｏの圧力損失まで充填されたＡＳＨＲＡＥ塵埃を用いた２５ＦＰＭの前面速度における塵埃保持容量が、少なくとも約８ｇ／ｆｔ２である、請求項１に記載のフィルタ材。
（態様１９）
前記フィルタ材が、２５ＦＰＭの前面速度において、０．２６μの粒子をおよそ６０ｍｇ／１００ｃｍ２充填した後に、約５０ｍｍＨ２Ｏより小さいＮａＣｌ充填量を有する、態様１に記載のフィルタ材。
（態様２０）
前記フィルタ材が、約１０ＣＦＭ〜３００ＣＦＭの範囲の空気透過性を有する、態様１に記載のフィルタ材。
（態様２１）
前記フィルタ材が約７０ｇｓｍ〜１１００ｇｓｍの範囲の坪量を有する、態様１に記載のフィルタ材。
（態様２２）
前記フィルタ材が約１．５ｍｍ〜２５ｍｍの範囲の厚さを有する、態様１に記載のフィルタ材。
（態様２３）
複数の波を形成する波形構造を有する第１繊維層であって、各々の波がランダムな波の形状および高さを有し、各々の波が山および谷を有し、隣り合う山が互いに離れた間隔で配置され、隣り合う谷が互いに離れた間隔で配置される、第１繊維層と、
前記第１繊維層と組み合わされた、前記第１層を形成する繊維よりも粗い繊維から形成された第２繊維層と
を含む、フィルタ材。
（態様２４）
前記第１繊維層が、平面構造における第１繊維層の表面積よりも少なくとも約５０％大きい表面積を有する、態様２３に記載のフィルタ材。
（態様２５）
前記第１繊維層が、前記第２繊維層を形成する繊維の平均径よりも小さい平均径を有する細繊維から形成される、態様２３に記載のフィルタ材。
（態様２６）
前記第１繊維層の繊維の平均繊維径が約５μより小さく、前記第２繊維層の繊維の平均径が約１０μよりも大きい、態様２５に記載のフィルタ材。
（態様２７）
前記第２繊維層が、前記第１繊維層の谷付近における繊維の密度よりも、前記第１繊維層の山付近における繊維の密度が大きい、態様２３に記載のフィルタ材。
（態様２８）
前記第２繊維層が前記第１繊維層の下流に設けられ、フィルタ材が、前記第１繊維層の上流に設けられた第３繊維層を更に含む、態様２３に記載のフィルタ材。
（態様２９）
前記第３繊維層が、前記第２繊維層を形成する繊維の平均径と等しい又はそれより小さい平均径を有する繊維から形成されており、前記第２繊維層を形成する繊維の平均径が、前記第１繊維層を形成する繊維の平均径よりも大きい、態様２８に記載のフィルタ材。
（態様３０）
前記第１、第２、および第３繊維層が波形構造を有し、フィルタ材が、第３繊維層の上流に設けられ、平面構造を有する第４層、および第２繊維層の下流に設けられ、平面構造を有する第５層の少なくとも一つを更に含む、態様２８に記載のフィルタ材。
（態様３１）
前記第１繊維層が、メルトブロー層およびガラス繊維層から成る群から選択される、態様２３に記載のフィルタ材。
（態様３２）
前記第２繊維層が、少なくとも１種類のバインダー繊維および少なくとも１種類の非バインダー繊維から形成される、態様２３に記載のフィルタ材。
（態様３３）
前記フィルタ材が、１インチ当たり２〜６個の波を有する、態様２３に記載のフィルタ材。
（態様３４）
前記フィルタ材が、約９より大きいＤＯＰアルファ値を有する、態様２３に記載のフィルタ材。
（態様３５）
前記フィルタ材が、約１１より大きいＤＯＰアルファ値を有する、態様２３に記載のフィルタ材。
（態様３６）
前記フィルタ材が、２５ＦＰＭの前面速度において、１．５インチＨ２Ｏの圧力損失まで充填されたＡＳＨＲＡＥ塵埃を用いて、少なくとも約８ｇ／ｆｔ２の塵埃保持容量を有する、態様２３に記載のフィルタ材。
（態様３７）
前記フィルタ材が、２５ＦＰＭの前面速度において、０．２６μの粒子をおよそ６０ｍｇ／１００ｃｍ２充填した後に、約５０ｍｍＨ２Ｏより小さいＮａＣｌ充填量を有する、態様２３に記載のフィルタ材。
（態様３８）
前記フィルタ材が約１０ＣＦＭ〜３００ＣＦＭの範囲の空気透過性を有する、態様２３に記載のフィルタ材。
（態様３９）
前記フィルタ材が、約７０ｇｓｍ〜１１００ｇｓｍの範囲の坪量を有する、態様２３に記載のフィルタ材。
（態様４０）
前記フィルタ材が、約１．５ｍｍ〜２５ｍｍの範囲の厚さを有する、態様２３に記載のフィルタ材。
（態様４１）
細繊維層と、バインダー繊維を少なくとも部分的に含む少なくとも一つの粗支持層とから形成される曲線状ウェブであって、前記少なくとも一つの粗支持層が、前記細繊維層の隣り合う山の間の間隔を維持し、かつ前記細繊維層の隣り合う谷の間の間隔を維持する曲線状ウェブと、
前記曲線状ウェブと組み合わされた平面状ウェブと
を含む複層フィルタ材。
（態様４２）
前記細繊維層が、細繊維メルトブロー層および細繊維ガラス層から成る群から選択される、態様４１に記載のフィルタ材。
（態様４３）
前記細繊維層が、約５μより小さい平均繊維径を有する繊維から形成される、態様４２に記載のフィルタ材。
（態様４４）
前記少なくとも一つの粗支持層が、前記細繊維層の上流に設けられた第１粗支持層、および前記細繊維層の下流に設けられた第２粗支持層を含む、態様４１に記載のフィルタ材。
（態様４５）
前記平面状ウェブが、前記第１粗支持層の上流に設けられている、態様４４に記載のフィルタ材。
（態様４６）
前記平面状ウェブが、前記第２粗支持層の下流に設けられている、態様４４に記載のフィルタ材。
（態様４７）
前記平面状ウェブが、前記第１および第２粗支持層並びに前記細繊維層を形成する繊維の平均繊維径よりも大きい平均繊維径を有する繊維から形成される、態様４６に記載のフィルタ材。
（態様４８）
前記第２粗支持層が、前記第１粗支持層を形成する繊維の平均繊維径と等しい又はそれより大きい平均繊維径を有する繊維から形成されており、前記第２粗支持層を形成する繊維の平均繊維径が、前記平面状ウェブを形成する繊維の平均繊維径よりも大きく、前記平面状ウェブを形成する繊維の平均繊維径が、前記細繊維層を形成する繊維の平均繊維径よりも大きい、態様４４に記載のフィルタ材。
（態様４９）
前記細繊維層が、平面構造における前記細繊維層の表面積よりも少なくとも５０％大きい表面積を有する、態様４１に記載のフィルタ材。
（態様５０）
前記少なくとも一つの粗支持層が、少なくとも１種類のバインダー繊維および少なくとも１種類の非バインダー繊維から形成される、態様４１に記載のフィルタ材。
（態様５１）
前記フィルタ材が１インチ当たり２〜６個の波を有する、態様４１に記載のフィルタ材。
（態様５２）
前記フィルタ材が約９よりも大きいＤＯＰアルファ値を有する、態様４１に記載のフィルタ材。
（態様５３）
前記フィルタ材が約１１よりも大きいＤＯＰアルファ値を有する、態様４１に記載のフィルタ材。
（態様５４）
前記フィルタ材が、２５ＦＰＭの前面速度において、１．５インチＨ２Ｏの圧力損失まで充填されたＡＳＨＲＡＥ塵埃を用いて、少なくとも約８ｇ／ｆｔ２の塵埃保持容量を有する、態様４１に記載のフィルタ材。
（態様５５）
前記フィルタ材が、２５ＦＰＭの前面速度において、０．２６μの粒子をおよそ６０ｍｇ／１００ｃｍ２充填した後に、約５０ｍｍＨ２Ｏより小さいＮａＣｌ充填量を有する、態様４１に記載のフィルタ材。
（態様５６）
前記フィルタ材が約１０ＣＦＭ〜３００ＣＦＭの範囲の空気透過性を有する、態様４１に記載のフィルタ材。
（態様５７）
前記フィルタ材が約７０ｇｓｍ〜１１００ｇｓｍの範囲の坪量を有する、態様４１に記載のフィルタ材。
（態様５８）
前記フィルタ材が約１．５ｍｍ〜２５ｍｍの範囲の厚さを有する、態様４１に記載のフィルタ材。
（態様５９）
約２インチまたはそれより小さい高さを有する複数の不均一な波をフィルタ材が含むような波形構造を有し、かつ少なくとも二つの繊維層を有するフィルタ材であって、前記繊維層の少なくとも一つが細繊維ろ過層であり、前記繊維層の少なくとも一つが粗繊維支持層であるフィルタ材と、
前記フィルタ材の外周の周りに設けられたハウジングと
を含むフィルタ要素。
（態様６０）
前記ハウジングが、前記フィルタ材の外周の一部分を硬化させることによって形成される、態様５９に記載のフィルタ要素。
（態様６１）
前記ハウジングが、前記フィルタ材の外周の周りに設けられた枠を含む、態様５９に記載のフィルタ要素。
（態様６２）
前記フィルタ材が７〜１６のＭＥＲＶ評価を有する、態様５９に記載のフィルタ要素。
（態様６３）
前記細繊維ろ過層が、メルトブロー層およびガラス繊維層の少なくとも一つを含む、態様５９に記載のフィルタ要素。
（態様６４）
前記細繊維ろ過層が、約５μより小さい平均繊維径を有する繊維から形成される、態様６３に記載のフィルタ要素。
（態様６５）
複数の山および谷を有する波形フィルタ材を形成するために一緒に組み合わされたろ過層および支持層を含み、前記波形フィルタ材に複数のプリーツが形成された、プリーツ状フィルタ要素。
（態様６６）
前記波形フィルタ材が、当該波形フィルタ材がプリーツを維持するのに十分な硬さの裏材を含む、態様６５に記載のフィルタ要素。
（態様６７）
前記波形フィルタ材が、当該波形フィルタ材がプリーツを維持するのに十分な剛性を有する、態様６５に記載のフィルタ要素。
（態様６８）
前記波形フィルタ材が、プリーツ形成前に約０．５インチまたはそれより薄い厚さを有する、態様６５に記載のフィルタ要素。
（態様６９）
前記プリーツ状フィルタ要素が、約１２インチまたはそれより薄い厚さを有する、態様６５に記載のフィルタ要素。
（態様７０）
前記プリーツ状フィルタ要素が、約２インチまたはそれより薄い厚さを有する、態様６５に記載のフィルタ要素。
（態様７１）
前記フィルタ材の外周の周りに設けられたハウジングを更に含む、態様６５に記載のフィルタ要素。
（態様７２）
プリーツ状フィルタ材が７〜１６のＭＥＲＶ評価を有する、態様６５に記載のフィルタ要素。
（態様７３）
ハウジングと、
前記ハウジングと組み合わされた複数のフィルタであって、各々のフィルタが、当該フィルタ内にポケットを有し、そこを通って空気流を受けるように構成されており、各々のフィルタが、第２繊維層によって波形構造に保持されて山および谷が形成される第１繊維層を有するフィルタ材から形成される複数のフィルタと
を含むバグフィルタ。
（態様７４）
前記ハウジングが枠を含み、各々のフィルタの開口端が前記枠と接合され、前記フィルタが互いに平行に配置される、態様７３に記載のバグフィルタ。
（態様７５）
前記各々のフィルタが、当該フィルタ内に設けられた少なくとも１個のスペーサーを含み、前記スペーサーが、フィルタの対向する側壁を所定の距離に互いに離れて保持する、態様７３に記載のバグフィルタ。
（態様７６）
前記フィルタ材が、約２インチまたはそれより薄い厚さを有する、態様７３に記載のバグフィルタ。
（態様７７）
前記フィルタ材が、約０．５インチまたはそれより薄い厚さを有する、態様７３に記載のバグフィルタ。
（態様７８）
前記各々のフィルタが、約１０〜１６の範囲のＭＥＲＶ評価を有する、態様７３に記載のバグフィルタ。
（態様７９）
前記第１繊維層が、メルトブロー層およびガラス繊維層の少なくとも一つを含む、態様７３に記載のバグフィルタ。
（態様８０）
前記第１繊維層が、約５μより小さい平均繊維径を有する繊維から形成されている、態様７９に記載のバグフィルタ。
（態様８１）
前記フィルタ材が、前記第１繊維層の、前記第２繊維層と対向する側に設けられた、第３繊維層を含む、態様７３に記載のバグフィルタ。
（態様８２）
細繊維ろ過層と、前記細繊維ろ過層を波形構造に保持して当該ろ過層の隣り合う波の山および谷の間隔を維持する粗支持層とを含むフィルタ材であって、前記粗支持層は、谷における繊維の質量よりも山における繊維の質量が小さい、フィルタ材。
（態様８３）
細繊維ろ過層と、前記細繊維ろ過層を波形構造に保持して当該ろ過層の隣り合う波の山および谷の間隔を維持する粗支持層とを含むフィルタ材であって、前記粗支持層は、谷における密度と山における密度とが異なる、フィルタ材。
（態様８４）
細繊維ろ過層と、前記細繊維ろ過層を波形構造に保持して当該ろ過層の隣り合う波の山および谷の間隔を維持する粗支持層とを含むフィルタ材であって、前記粗支持層は、谷における繊維の質量と山における繊維の質量とが異なる、フィルタ材。